(57)【特許請求の範囲】
【請求項１】
吸収性物品用の複合シートであって、
第一の面と前記第一の面の反対側に位置する第二の面とを有し、
前記第一の面を形成する疎水性の不織布と、前記第二の面を形成する親水性の不織布とを有し、
前記疎水性の不織布と前記親水性の不織布とのうちの少なくとも前記親水性の不織布に凹凸が形成されることによって、前記親水性の不織布が、他の部分よりも繊維密度が高い、前記疎水性の不織布に対して突出する突出部を含んでおり、
前記疎水性の不織布と前記親水性の不織布は少なくとも一部の前記突出部において相互に直接的に接しており、
前記複合シートは、前記疎水性の不織布と前記親水性の不織布との間に接合された弾性部材を備えており、
前記弾性部材の収縮によって、前記疎水性の不織布と前記親水性の不織布との両方に前記凹凸が形成されている、前記複合シート。
【請求項２】
吸収性物品用の複合シートであって、
第一の面と前記第一の面の反対側に位置する第二の面とを有し、
前記第一の面を形成する疎水性の不織布と、前記第二の面を形成する親水性の不織布とを有し、
前記疎水性の不織布と前記親水性の不織布とのうちの少なくとも前記親水性の不織布に凹凸が形成されることによって、前記親水性の不織布が、他の部分よりも繊維密度が高い、前記疎水性の不織布に対して突出する突出部を含んでおり、
前記疎水性の不織布と前記親水性の不織布は少なくとも一部の前記突出部において相互に直接的に接しており、
前記疎水性の不織布が伸縮性不織布であり、
前記疎水性の不織布の収縮によって、前記疎水性の不織布と前記親水性の不織布とのうちの少なくとも前記親水性の不織布に前記凹凸が形成されている、前記複合シート。
【請求項３】
前記疎水性の不織布と前記親水性の不織布とのうちの少なくとも一方が、前記凹凸が形成されるように賦形されている、
請求項１または２に記載の複合シート。
【請求項４】
前記疎水性の不織布及び前記親水性の不織布には、
第一の方向に沿って交互に繰り返されていると共に前記第一の方向に直交する第二の方向に延びている凹部及び凸部が賦形されて前記凹凸が形成されている賦形領域と、
前記賦形領域を前記第二の方向に互いに離間させている非賦形領域と、
が設けられており、
互いに対向している前記疎水性の不織布の前記非賦形領域と前記親水性の不織布の前記非賦形領域とが、前記弾性部材を介して接合されており、
前記賦形領域の前記凹部及び前記凸部が、前記複合シートに形成される前記凹凸を形成しており、
前記疎水性の不織布の前記凸部が前記親水性の不織布の前記凹部内部に入り込んでいると共に、前記親水性の不織布の前記突出部である前記凸部が前記疎水性の不織布の前記凹部内部に入り込んでいる、
請求項１に記載の複合シート。
【請求項５】
前記複合シートが５０％伸長状態であるときの、前記賦形領域の凹凸ピッチが０．５ｍｍ〜２．０ｍｍである、
請求項４に記載の複合シート。
【発明の詳細な説明】
【技術分野】
【０００１】
本発明は、一方の面側の水分を他方の面側に移動させて蒸散させる吸収性物品用の複合シートに関する。
【背景技術】
【０００２】
従来から、肌当接面を形成する内側親水性シートと、内側親水性シートの非肌当接面側に配される外側親水性シートとを有する親水性シートであって、外側親水性シートが内側親水性シートよりも液体の拡散性が高い、親水性シートを用いてギャザー部材を形成して、それにより着用者の胴回りに位置する胴回り部を形成した使い捨てオムツが開示されている（特許文献１の請求項１参照）。
【０００３】
特許文献１に係る使い捨てオムツの胴回り部は、着用者がかいた汗を内側親水性シートによって吸収して、内側親水性シートよりも液体の拡散性が高い外側親水性シートによって、吸収した汗を非肌面側に移行させて拡散、つまり蒸散させるようにされている。それにより、使い捨てオムツ内の汗を蒸散させて、湿疹、あせも、かぶれ等の発生を軽減することが記載されている。
【先行技術文献】
【特許文献】
【０００４】
【特許文献１】特開２０１０−２４６９０１号公報
【発明の概要】
【発明が解決しようとする課題】
【０００５】
しかしながら、引用文献１に係る発明の使い捨てオムツでは、肌当接面を形成する内側シートは、親水性であるので外側シートの拡散性が高くても水分を保持してしまう。そのため、内側親水性シートの肌当接面に汗が残留してしまい、使い捨てオムツ内の汗を十分に蒸散させることができない場合がある。その結果、湿疹、あせも、かぶれ等の肌トラブルが発生するおそれがある。
【０００６】
また、使い捨てオムツの胴回り部分以外にも、様々な生理用ナプキンや尿取りパッドなどの吸収性物品において、吸収性物品の肌面側の汗等の水分を非肌面側に移動させて蒸散させることによって、吸収性物品内部の湿度を減少させて湿疹、あせも、かぶれ等の肌トラブルの発生を減少させることが求められている。
【０００７】
したがって、本発明の目的は、一方の面側の水分を吸収して他方の面側から蒸散させることによって、一方の面側の水分量を減少させることができかつ、一方の面を形成するシートで水分をほぼ保持しないようにされた吸収性物品用の複合シートを提供することにある。
【課題を解決するための手段】
【０００８】
上記課題を解決するために、本発明によれば、
吸収性物品用の複合シートであって、
第一の面と前記第一の面の反対側に位置する第二の面とを有し、
前記第一の面を形成する疎水性の不織布と、前記第二の面を形成する親水性の不織布とを有し、
前記疎水性の不織布と前記親水性の不織布とのうちの少なくとも前記親水性の不織布に凹凸が形成されることによって、前記親水性の不織布が、他の部分よりも繊維密度が高い、前記疎水性の不織布に対して突出する突出部を含んでおり、
前記疎水性の不織布と前記親水性の不織布は少なくとも一部の前記突出部において相互に直接的に接している、
複合シートが提供される。
【０００９】
さらに、前記複合シートは、前記疎水性の不織布と前記親水性の不織布との間に接合された弾性部材を備えており、前記弾性部材の収縮によって、前記疎水性の不織布と前記親水性の不織布との両方に前記凹凸が形成されていることが好ましい。これにより、疎水性の不織布及び親水性の不織布に凹凸が形成されて、親水性の不織布の湾曲した部分であって、疎水性の不織布に対して突出する突出部が疎水性の不織布に直接的に接する。突出部ではその湾曲形状の経路長が短いことに起因して繊維が密集することから繊維密度が他の部分よりも高くなり、それにより吸水性が高くなるので、複合シートの第一の面から第二の面側への水分の移動を促進させることができる。さらに、疎水性の不織布に凹凸が形成されて、第一の面側に位置する疎水性の不織布の、第一の面側に突出するように湾曲した部分では、その湾曲形状の経路長が長いことに起因して、繊維が散在することになるので繊維間距離が大きくなる。その結果、当該湾曲した部分において透水性が高くなるので、複合シートの第一の面から第二の面側への水分の移動を促進させることができる。
【００１０】
さらに、前記疎水性の不織布が伸縮性不織布であり、前記疎水性の不織布の収縮によって、前記疎水性の不織布と前記親水性の不織布とのうちの少なくとも前記親水性の不織布に前記凹凸が形成されていることが好ましい。これにより、少なくとも親水性の不織布に凹凸が形成されて、親水性の不織布の湾曲した部分であって、疎水性の不織布に対して突出する突出部が疎水性の不織布に直接的に接する。突出部ではその湾曲形状の経路長が短いことに起因して繊維が密集することから繊維密度が他の部分よりも高くなり、それにより吸収性が高くなるので、湾曲形状によって複合シートの第一の面から第二の面側への水分の移動を促進させることができる。
【００１１】
さらに、前記疎水性の不織布と前記親水性の不織布とのうちの少なくとも一方が、前記凹凸が形成されるように賦形されていることが好ましい。これにより、親水性の不織布に凹凸が形成されて、親水性の不織布の湾曲した部分であって、疎水性の不織布に対して突出する突出部が疎水性の不織布に直接的に接する。突出部ではその湾曲形状の経路長が短いことに起因して繊維が密集することから繊維密度が他の部分よりも高くなりそれにより吸収性が高くなる。あるいは、疎水性の不織布に凹凸が形成されて、第一の面側に位置する疎水性の不織布の、第一の面側に突出するように湾曲した部分では、その湾曲形状の経路長が長いことに起因して、繊維が散在することになるので繊維間距離が大きくなり、それにより透水性が高くなる。その結果、複合シートの第一の面から第二の面側への水分の移動を促進させることができる。
【００１２】
さらに、前記疎水性の不織布及び前記親水性の不織布には、第一の方向に沿って交互に繰り返されていると共に前記第一の方向に直交する第二の方向に延びている凹部及び凸部が賦形されて前記凹凸が形成されている賦形領域と、前記賦形領域を前記第二の方向に互いに離間させている非賦形領域と、が設けられており、互いに対向している前記疎水性の不織布の前記非賦形領域と前記親水性の不織布の前記非賦形領域とが、前記弾性部材を介して接合されており、前記賦形領域の前記凹部及び前記凸部が、前記複合シートに形成される前記凹凸を形成しており、前記疎水性の不織布の前記凸部が前記親水性の不織布の前記凹部内部に入り込んでいると共に、前記親水性の不織布の前記突出部である前記凸部が前記疎水性の不織布の前記凹部内部に入り込んでいることが好ましい。これにより、親水性の不織布の凸部が疎水性の不織布の凹部内部に入り込み、こうした幾何学的形状から疎水性の不織布の凹部では疎水性の不織布を構成する繊維同士の繊維間距離が大きくなり、かつ親水性の不織布の凸部では繊維密度が高くなる。その結果、親水性の不織布の凸部は繊維密度が他の部分よりも高くなりそれにより吸水性が高くなり、かつ疎水性の不織布の凹部において繊維間距離が大きくなり透水性が高くなるので、複合シートの第一の面から第二の面側への水分の移動をさらに促進させることができる。
【００１３】
さらに、前記複合シートが５０％伸長状態であるときの、前記賦形領域の凹凸ピッチが０．５ｍｍ〜２．０ｍｍであることが好ましい。凹凸ピッチが２．０ｍｍ以下であることにより親水性の不織布の凸部が疎水性の不織布の凹部内部に入り込んでいる箇所をより多く確保することができる。その一方で、凹凸ピッチが０．５ｍｍ以上であることにより、不織布を賦形するときに不織布を破断してしまうことを防止することができる。
【発明の効果】
【００１４】
本発明に係る複合シートでは、第二の面を形成する親水性の不織布に凹凸が形成されることによって、親水性の不織布は、少なくとも一部の突出部において疎水性の不織布と直接的に接する。そして、当該突出部は繊維密度が他の部分よりも高くなりそれにより吸水性が高くなるので、複合シートの第一の面から第二の面方向への水分の移行を促進させることができる。さらに、第一の面が疎水性の不織布から形成されているので、第一の面側の水分を第一の面を形成する不織布でほぼ保持しない。その結果、親水性の不織布に水分が吸収されて、その後複合シートの第二の面側に吸収された水分が蒸散されることによって、第一の面側の水分量を減少させることができる。
【００１５】
そして、本発明に係る複合シートを吸収性物品の部材に、例えば使い捨てオムツの胴回り部に第一の面を肌面側にして使用すると、第一の面を形成する疎水性の不織布が水分をほぼ保持しないで、第一の面側から第二の面側に水分を移動させることができる。その結果、吸収性物品内部の湿度を減少させて湿疹、あせも、かぶれ等の肌トラブルの発生を減少させることができる。
【図面の簡単な説明】
【００１６】
【図１】本発明に係る実施形態の複合シートの部分平面図。
【図２】図１の線ＩＩ−ＩＩに沿った断面図。
【図３】図１の複合シートの部分分解斜視図。
【図４】図１の複合シートの部分断面斜視図。
【図５】図４における弾性部材の断面周辺の拡大図。
【図６】賦形装置の概略斜視図。
【図７】収縮状態にある図１の複合シートの凹凸領域の概略断面図。
【図８】収縮状態にある、本発明に係る変形実施形態の複合シートの凹凸領域の概略断面図。
【発明を実施するための形態】
【００１７】
本発明は上述の図面を参照しつつより詳細に記載される。なお、これらの図面は、本発明の理解を容易にすると共に図面の記載を簡略化するために、実際の構成要素の大きさ、縮尺、形状と同一に描かれていない場合があることに留意されたい。
【００１８】
（実施形態）
図１及び図２には、本発明による実施形態の複合シート１が示されている。この複合シート１は、使い捨てオムツや生理用ナプキンなどの吸収性物品を製造するのに用いられる。特に、複合シート１は、使い捨てオムツの胴回り部のように、着用時に着用者の肌に触れる部材に用いられる。
【００１９】
図１及び図２を参照すると、複合シート１は、第一の方向Ｄ１と、第一の方向Ｄ１に直交する第二の方向Ｄ２とに拡がるシート状をなしている。複合シート１は第一の方向Ｄ１に伸縮可能であり、したがって第一の方向Ｄ１は複合シート１の伸縮方向に対応する。図１は複合シート１が第一の方向Ｄ１に伸長された状態を示している。複合シート１は、互いに重ね合わされた、第一の面Ｆ１を形成する疎水性の不織布２Ａ及び第一の面Ｆ１とは反対側に位置する第二の面Ｆ２を形成する親水性の不織布２Ｂと、疎水性の不織布２Ａと親水性の不織布２Ｂとの間に配置された複数、例えば７本の弾性部材３とを備える。弾性部材３は第二の方向Ｄ２に所定の間隔で互いに離間されつつ第一の方向Ｄ１に延びる。
【００２０】
本発明では、不織布が「疎水性」又は「親水性」であるかの判別は、以下に記載の「一滴法」によって行われる。以下、一滴法の試験方法について説明する。
【００２１】
１．用意したろ紙の上に、１０ｃｍ×１０ｃｍにカットした試験対象の不織布のサンプルを載置する。
２．ピペットで生理食塩水を一滴ずつ乗せる。
３．１分３０秒間放置した後に、液滴がサンプル及び／又はろ紙に吸収された箇所を数えて、評価値とする。
４．１〜３を同じサンプルの異なる箇所又は異なるサンプルで５回繰り返し、計２０個の液滴の評価値を平均する。
【００２２】
この試験結果に基づいて、２０個中１５個以上の液滴がサンプル及び／又はろ紙に吸収された場合は、そのサンプルに係る不織布は親水性であると判断される。これに対して、２０個中１５個未満の液滴がサンプル及び／又はろ紙に吸収された場合、つまり５個以上の液滴がサンプルの表面に残っている場合は、そのサンプルに係る不織布は疎水性であると判断される。
【００２３】
また、疎水性の不織布２Ａは、複数の賦形領域５Ａと、これら賦形領域５Ａを第二の方向Ｄ２に互いに離間させる少なくとも１つの非賦形領域４Ａとを備える。同様に、親水性の不織布２Ｂは、複数の賦形領域５Ｂと、これら賦形領域５Ｂを第二の方向Ｄ２に互いに離間させる少なくとも１つの非賦形領域４Ｂとを備える。本実施形態では、疎水性の不織布２Ａ及び親水性の不織布２Ｂにはそれぞれ、６つの賦形領域５Ａ，５Ｂと、７つの非賦形領域４Ａ，４Ｂとが設けられる。本実施形態では、非賦形領域４Ａ，４Ｂの第二の方向Ｄ２の長さＬ４は約１ｍｍであり、賦形領域５Ａ，５Ｂの第二の方向Ｄ２の長さＬ５は約４ｍｍである。
【００２４】
図３に示されるように、疎水性の不織布２Ａの賦形領域５Ａは、第一の方向Ｄ１に交互に繰り返されると共に第二の方向Ｄ２に延在する凸部６Ａ及び凹部７Ａを備える。凸部６Ａはそれぞれ、非賦形領域４Ａの位置から厚さ方向ＤＴに親水性の不織布２Ｂに向かって突出している。非賦形領域４Ａは凸部及び凹部を備えていない。
【００２５】
同様に、親水性の不織布２Ｂの賦形領域５Ｂは、第一の方向Ｄ１に交互に繰り返されると共に第二の方向Ｄ２に延在する凸部６Ｂ及び凹部７Ｂを備える。凸部６Ｂはそれぞれ、非賦形領域４Ｂの位置から厚さ方向ＤＴに疎水性の不織布２Ａに向かって突出している。非賦形領域４Ｂは凸部及び凹部を備えていない。
【００２６】
非賦形領域４Ａ，４Ｂがそれぞれ仮想の基準面内に拡がっていると考えると、凸部６Ａ，６Ｂは対応する基準面から厚さ方向ＤＴに突出しており、凹部７Ａ，７Ｂは対応する基準面まで到っているということになる。なお、疎水性の不織布２Ａ及び親水性の不織布２Ｂは柔軟性を備えているので、基準面は必ずしも平坦面ではない。
【００２７】
その上で、図４に示されるように、賦形領域５Ａ，５Ｂ同士が互いに隣接しかつ非賦形領域４Ａ，４Ｂ同士が互いに離間するように、疎水性の不織布２Ａ及び親水性の不織布２Ｂが重ね合わされている。この場合、第二の方向Ｄ２に関し、賦形領域５Ａ，５Ｂ同士が互いに対向しており、非賦形領域４Ａ，４Ｂ同士が互いに対向している。また、第一の方向Ｄ１に関し、疎水性の不織布２Ａの凸部６Ａと親水性の不織布２Ｂの凹部７Ｂとが対向し、親水性の不織布２Ｂの凸部６Ｂと疎水性の不織布２Ａの凹部７Ａとが対向している。その結果、疎水性の不織布２Ａの少なくとも一部の凸部６Ａが親水性の不織布２Ｂの凹部７Ｂ内に入り込むと共に、親水性の不織布２Ｂの少なくとも一部の凸部６Ｂが疎水性の不織布２Ａの凹部７Ａ内に入り込んでいる。
【００２８】
上述のように非賦形領域４Ａ，４Ｂは厚さ方向ＤＴに関し互いに離間している。したがって、図５に示されるように互いに対面する非賦形領域４Ａ，４Ｂ同士間に空間ＳＰが形成され、この空間ＳＰ内に弾性部材３が配置されている。弾性部材３の周面にはあらかじめ接着剤８が適用されており、接着剤８によって疎水性の不織布２Ａ及び親水性の不織布２Ｂが互いに接合されている。別の実施形態では、接着剤８は弾性部材３の周面に部分的に適用されている。
【００２９】
言い換えると、疎水性の不織布２Ａ及び親水性の不織布２Ｂ同士は弾性部材３を介して間接的に接合されている。また、賦形領域５Ａ，５Ｂに接着剤は存在せず、したがって疎水性の不織布２Ａ及び親水性の不織布２Ｂ同士は直接的に接合されていない。このようにすると、疎水性の不織布２Ａ及び親水性の不織布２Ｂ同士間の接合を確実に維持しつつ、接着剤により複合シート１の柔軟性が低下するのが抑制される。
【００３０】
その結果、複合シート１に第一の方向Ｄ１の伸縮性が付与され、複合シート１が収縮すると、賦形領域５Ａ，５Ｂに多数の皺が形成される。これにより、本実施形態では、疎水性の不織布２Ａ及び親水性の不織布２Ｂの両方に凹凸が形成されることになる。本明細書では、このように、弾性部材３の張力が解放されて、複合シート１が収縮して皺が形成された状態を、複合シート１の自然状態という。
【００３１】
ここで、本明細書において、不織布に形成される「凹凸」とは、不織布に積極的に凹凸形状及び／又は皺を形成することによって発現される不織布の表面の起伏のことをいう。つまり、後述する賦形装置２０等を用いて不織布の一部を延伸させて塑性変形させることによって不織布に形成された凹凸形状はここでいう「凹凸」に含むものとする。また、本実施形態や後述する変形実施形態に係る複合シートのように、予め伸長された糸ゴムや伸縮性不織布などの弾性部材を、複合シートの形成後に収縮させることによって形成された皺もここでいう「凹凸」に含むものとする。その一方で、不織布資材の厚さや坪量等の製造誤差に起因する不織布の表面の起伏はここでいう「凹凸」に含まないものとする。さらに、エンボス加工等の不織布を構成する繊維の溶融を必要とする加工による不織布の表面の起伏は、本発明の効果に貢献するものではないので、ここでいう「凹凸」には含まないものとする。
【００３２】
また、賦形領域５Ａ、５Ｂに形成されている凸部６Ａ、６Ｂ及び凹部７Ａ、７Ｂの第一の方向Ｄ１に沿った繰り返しパターンのピッチ長である凹凸ピッチＰＰが、複合シート１が５０％伸長状態において０．５ｍｍ〜２．０ｍｍであると好ましい。複合シート１が５０％伸長状態であるときの凹凸ピッチが２．０ｍｍ以下であると、親水性の不織布２Ｂの凸部６Ｂが疎水性の不織布２Ａの凹部７Ａ内部に湾曲した形で入り込んでいる箇所をより多く確保することができる。その結果、複合シート１の第一の面Ｆ１側の水分を効率よく第二の面Ｆ２側に移行させることができる。しかしながら、複合シート１が５０％伸長状態であるときの凹凸ピッチを０．５ｍｍ未満にすると、不織布２Ａ、２Ｂの賦形処理時に、後述する連続ギアロール２１及び欠歯ギアロール２２の歯２１Ｔ、２２Ｔの歯先が鋭くなってしまい、不織布２Ａ、２Ｂを破断させてしまうおそれがある。
【００３３】
ここでは、５０％伸長状態とは、伸長率が５０％になるように複合伸縮性材料を伸縮方向に伸長させた状態をいう。伸長率は次式で定義される。
伸長率（％）＝（ＬＭ−ＬＭ０）／ＬＭ０・１００
ここで、ＬＭ：伸長させた複合伸縮性材料部分の伸縮方向長さ
ＬＭ０：自然状態にある当該複合伸縮性材料部分の伸縮方向長さ
【００３４】
そして、５０％伸長状態の凹凸ピッチは、複合シート１を５０％伸長状態にして、レーザ形状測定システム（ＫＥＹＥＮＣＥ製  ＫＳ−１１００）等の形状測定器を用いて伸縮方向に沿って賦形領域５Ａ、５Ｂの表面形状を測定することによって検出される。表面形状の測定条件は、測定範囲が３０ｍｍであり、測定ピッチが５μｍであり、測定後の解析段階で前後１２点の移動平均を取っている。ここでは、凹凸ピッチは、測定範囲の長さ（３０ｍｍ）を測定で検知された皺の個数で割った長さをいい、皺とは表面形状の平均高さを超えて一方の面側に突出している部分のことをいう。
【００３５】
これより、複合シート１の製造工程について説明する。複合シート１の非賦形領域４Ａ，４及び賦形領域５Ａ，５Ｂは例えば図６に示されるような賦形装置２０によって形成される。すなわち、賦形装置２０は、互いに平行な回転軸線２１Ａ，２２Ａ回りに互いに逆向きにかつ互いに噛み合いながら回転可能な一対の連続ギアロール２１及び欠歯ギアロール２２を備える。連続ギアロール２１は回転軸線２１Ａに沿って連続的に延びる複数の歯２１Ｔを備える。これに対し、欠歯ギアロール２２は回転軸線２２Ａに沿って不連続に延びる複数の歯２２Ｔを備える。すなわち、歯２２Ｔは欠歯部分２２ＴＬにより回転軸線２２Ａ方向に互いに離間されている。
【００３６】
例えば、これら連続ギアロール２１及び欠歯ギアロール２２の間に疎水性を有する未賦形の不織布シート２Ｎが通される。この場合、不織布シート２Ｎの搬送方向ＭＤは第一の方向Ｄ１に対応し、連続ギアロール２１及び欠歯ギアロール２２の回転軸線２１Ａ，２２Ａ方向は第二の方向Ｄ２に対応する。その結果、連続ギアロール２１の歯２１Ｔと欠歯ギアロール２２の歯２２Ｔとが対面する領域では、第一の方向Ｄ１に沿って、不織布シート２Ｎが部分的に延伸されることによって賦形処理される。その結果、凸部６Ａ及び凹部７Ａが搬送方向ＭＤに沿って交互に繰り返し形成される。すなわち、賦形領域５Ａが形成される。一方、連続ギアロール２１の歯２１Ｔと欠歯ギアロール２２の欠歯部分２２ＴＬとが対面する領域では、凸部及び凹部が形成されず、したがって非賦形領域４Ａが形成される。その結果、賦形処理された疎水性の不織布２Ａが形成される。
【００３７】
また、上述の疎水性の不織布２Ａを形成する工程とは別工程において、これら連続ギアロール２１及び欠歯ギアロール２２の間に親水性を有する未賦形の不織布シートが通される。その結果、凸部６Ｂ及び凹部７Ｂが搬送方向ＭＤに沿って交互に繰り返し形成される。その結果、疎水性を有する不織布シート２Ｎと同様に、賦形領域５Ｂ及び非賦形領域４Ｂが形成され、ひいては賦形処理された親水性の不織布２Ｂが形成される。
【００３８】
次いで、賦形処理された不織布シート１０が搬送されながら、不織布シート１０に弾性部材３が貼り付けられる。具体的には、接着剤８があらかじめ適用された弾性部材３が伸長状態で、例えば親水性の不織布２Ｂの非賦形領域４Ｂに配置される。この場合、弾性部材３の貼り付け倍率（搬送方向ＭＤ単位長さの不織布シート１０に貼り付けられる弾性部材３の伸長状態における長さ／当該弾性部材３の自然状態における長さ）は、本実施形態では２．２に設定される。
【００３９】
次いで、疎水性の不織布２Ａ及び親水性の不織布２Ｂが搬送されながら互いに重ね合わされる。次いで、疎水性の不織布２Ａ及び親水性の不織布２Ｂが、例えばプレスローラにより、厚さ方向ＤＴにプレスされる。その結果、疎水性の不織布２Ａの少なくとも一部の凸部６Ａが親水性の不織布２Ｂの凹部７Ｂ内に入り込み、親水性の不織布２Ｂの少なくとも一部の凸部６Ｂが疎水性の不織布２Ａの凹部７Ａ内に入り込む。また、弾性部材３に適用された接着剤８（図５）によって、疎水性の不織布２Ａ及び親水性の不織布２Ｂが互いに接合される。このようにして、複合シート１が形成される。
【００４０】
なお、疎水性の不織布２Ａ及び親水性の不織布２Ｂを互いに重ね合わせたときに、疎水性の不織布２Ａの凸部６Ａが親水性の不織布２Ｂの凹部７Ｂに対面しかつ親水性の不織布２Ｂの凸部６Ｂが疎水性の不織布２Ａの凹部７Ａに対面するように、疎水性の不織布２Ａ及び親水性の不織布２Ｂのうち一方が他方に対し、第一の方向Ｄ１にわずかに移動される。この移動は、例えば搬送時における疎水性の不織布２Ａ及び親水性の不織布２Ｂの張力を調整することによって、得ることができる。
【００４１】
その結果、上述のように、疎水性の不織布２Ａの凸部６Ａが親水性の不織布２Ｂの凹部７Ｂ内に入り込み、親水性の不織布２Ｂの凸部６Ｂが疎水性の不織布２Ａの凹部７Ａ内に入り込む。
【００４２】
本実施形態では、疎水性の不織布２Ａ及び親水性の不織布２Ｂは、例えばスパンボンド不織布から形成される。別の実施形態では、疎水性の不織布２Ａ及び親水性の不織布２Ｂは、例えばメルトブローン不織布、スパンボンド不織布とメルトブローン不織布とを組み合わせたＳＭＳ不織布、ヒートロール不織布、エアースルー不織布、スパンレース不織布、エアーレイド不織布等から形成される。疎水性の不織布２Ａ及び親水性の不織布２Ｂには、任意の坪量の不織布を使用することができるが、例えば坪量が１３〜２７ｇ／ｍ２の不織布を使用する。親水性の不織布２Ｂには、親水剤が予め繊維に練り込まれているものを用いると、親水剤が流れ落ち難くなるので好ましい。
【００４３】
また、本実施形態では、弾性部材３は、繊度が４７０ｄｔｅｘのＬｙｃｒａ（登録商標）から形成される。別の実施形態では、スチレン−ブタジエン、ブタジエン、イソプレン、ネオプレン等の合成ゴム、天然ゴム、ＥＶＡ、ＳＩＳ、ＳＥＢＳ、ＳＥＰＳ、伸縮性ポリオレフィン、ポリウレタン等から形成される。弾性部材３の繊度は、３０〜１５００ｄｔｅｘが好ましい。
【００４４】
更に、本実施形態では、非賦形領域４Ａ，４Ｂが第二の方向Ｄ２に関し等間隔に形成され、したがって弾性部材３が第二の方向Ｄ２に等間隔に配置される。別の実施形態では、非賦形領域４Ａ，４Ｂが第二の方向Ｄ２に関し不等間隔に形成され、弾性部材３が第二の方向Ｄ２に不等間隔に配置される。
【００４５】
これより、本実施形態に係る複合シート１の作用効果について説明する。複合シート１の使用時において、製造時に張力を付与して取り付けられていた弾性部材３が収縮する。その結果、複合シート１全体が収縮して、賦形領域５Ａ、５Ｂにおいて互いに隣接する疎水性の不織布２Ａ及び親水性の不織布２Ｂが、図７に示したように互いに密接した状態になる。複合シート１の第一の面Ｆ１が疎水性の不織布２Ａによって形成されているので、疎水性の不織布２Ａを通過する第一の面Ｆ１に付着している汗等の水分の量は通常、坪量のムラ等により繊維密度が小さくなっている箇所を除けばごく少量である。しかしながら、本実施形態では、親水性の不織布２Ｂの賦形領域５Ｂに凹凸が形成されて、疎水性の不織布２Ａと親水性の不織布２Ｂが相互に直接的に、接着剤などを介さずに直接的に接しているので、親水性の不織布２Ｂが複合シート１の第一の面Ｆ１から第二の面Ｆ２方向への水分の移行を促進することができる。そのようにして、疎水性の不織布２Ａを通過した水分が親水性の不織布２Ｂに吸収されて、その後複合シート１の第二の面Ｆ２側に吸収された水分が蒸散されることによって、第一の面Ｆ１側の水分量を減少させることができる。
【００４６】
さらにここで、本実施形態に係る複合シート１の構造に起因する作用効果についてさらに詳細に説明する。まず、疎水性の不織布２Ａの凹部７Ａに親水性の不織布２Ｂの凸部６Ｂが入り込んでいる箇所Ｐに着目する。この箇所Ｐでは、断面に沿った疎水性の不織布２Ａの経路長ＬＡは、親水性の不織布２Ｂの経路長ＬＢよりも幾何学的に長くなることが理解できる。したがって、疎水性の不織布２Ａの凹部７Ａには、親水性の不織布２Ｂの凸部６Ｂと比較して経路長ＬＡ方向に一定の張力が付与されることになる。それにより、疎水性の不織布２Ａの凹部７Ａでは、繊維が散在することになり、それにより繊維の繊維間距離が他の部分と比較して大きくなり、これら繊維同士の間に隙間が生じやすくなって透水性が高くなる。その結果、疎水性の不織布２Ａの凹部７Ａでは、第一の面Ｆ１上に付着している水分が疎水性の不織布２Ａの繊維同士の間をより通過しやすくなる。
【００４７】
その一方で、親水性の不織布２Ｂの凸部６Ｂにおける経路長ＬＢは、疎水性の不織布２Ａの経路長ＬＡよりも短いため、親水性の不織布２Ｂの凸部６Ｂでは、疎水性の不織布２Ａの凹部７Ａと比較して経路長ＬＢ方向に一定の圧縮力が付与されることになる。それにより、親水性の不織布２Ｂの凸部６Ｂでは、すなわち親水性の不織布２Ｂの突出部では繊維が密集することから、他の部分と比較して繊維密度が高くなる。その結果、親水性の不織布２Ｂの凸部６Ｂは他の部分よりも高い吸水性を有することになる。なお、本明細書では、親水性の不織布２Ｂの突出部の他の部分とは、親水性の不織布２Ｂの凹部６Ａや、凹部６Ａと凸部６Ｂとの間の部分をいう。
【００４８】
そして、本実施形態では、親水性の不織布２Ｂの凸部６Ｂが疎水性の不織布２Ａの凹部７Ａ内部に湾曲した形で入り込んでいるので、疎水性の不織布２Ａを通過して親水性の不織布２Ｂ側に到達した水分を親水性の不織布２Ｂによって効率よく吸収することができる。このように、疎水性の不織布２Ａを通過した水分は、親水性の不織布２Ｂに吸収されるので、複合シート１の第一の面Ｆ１側に戻ることはほぼない。そして、親水性の不織布２Ｂに吸収された水分は、複合シート１の第二の面Ｆ２側から蒸散される。こうして、複合シート１の第一の面Ｆ１側の水分量を減少させることができる。
【００４９】
さらに、本実施形態では、図７に示すように、複合シート１には収縮時に、親水性の不織布２Ｂの凹部６Ａと凸部６Ｂとの間の部分が互いに当接する当接部分６ＡＢが形成される。このように当接部分６ＡＢが形成されることによって、親水性の不織布２Ｂに吸収された水分が、複合シート１の第一の方向Ｄ１にも効率的に移動することができる。これにより、複合シート１に部分的に蒸散が早い箇所が存在する場合では、親水性の不織布２Ｂに吸収された水分の当該蒸散が早い箇所への移行を促進することができるので、第二の面Ｆ２側から吸収した水分を素早く蒸散させることができる。
【００５０】
例えば、複合シート１を用いて、第一の面Ｆ１を着用者の肌側の面として、そして第二の面Ｆ２を外向きの面として、使い捨てオムツの胴回り部を形成した場合を考える。この胴回り部は、第一の面を形成する疎水性の不織布が着用者の汗等の水分をほぼ保持しないで、使い捨てオムツ内部の水分を使い捨てオムツの外部に蒸散させることができる。その結果、使い捨てオムツ内部の水分量を、ひいては湿度を低下させて、湿疹、あせも、かぶれ等の肌トラブルの発生を減少させることができる。
【００５１】
本実施形態の複合シート１は、使い捨てオムツ以外にも、着用者の肌面と直接的に接する、トップシートやカバーシート、レッグギャザー、立体ギャザー等の部材を有する生理用ナプキンや尿取りパッド等の吸収性物品に使用することができる。その結果、吸収性物品内部の水分量を、ひいては湿度を低下させて、肌トラブルの発生を減少させることができる。
【００５２】
（その他の実施形態）
本発明の変形実施形態として、弾性部材を使用する代わりに、疎水性の不織布２Ａに伸縮性不織布を使用して、複合シート１を形成することもできる。この変形実施形態に係る複合シート１を製造するにあたっては、賦形されていない疎水性の不織布２Ａを一方向Ｄに伸長させた状態で、例えば上述の貼り付け倍率を２．２にして、賦形されていない親水性の不織布２Ｂに例えば接着剤で接合する。疎水性の不織布２Ａ及び親水性の不織布２Ｂの接合は、疎水性の不織布２Ａ及び親水性の不織布２Ｂのいずれか一方の接合面に接着剤を、例えば線状若しくはスパイラル状に間欠的に適用し、疎水性の不織布２Ａ及び親水性の不織布２Ｂを重ね合わせた上で、厚さ方向ＤＴにプレスすることによって行われる。なお、この変形実施形態に係る複合シート１は、伸長された状態では単に２つの不織布を接合した状態であるので、全体的な図面の記載を省略しており、上述の実施形態と同様の構成要素には同じ符号を付している。
【００５３】
この変形実施形態では、複合シート１の使用時において、伸縮性不織布である疎水性の不織布２Ａが収縮して、疎水性の不織布２Ａと親水性の不織布２Ｂとの接合箇所同士の間隔が短くなることによって、少なくとも親水性の不織布２Ｂに皺が形成されて親水性の不織布２Ｂに凹凸が形成される。あるいは、親水性の不織布２Ｂに凹凸が形成されるのに伴って、隣接する疎水性の不織布２Ａにも凹凸が形成され、ひいては疎水性の不織布２Ａ及び親水性の不織布２Ｂの両方に凹凸が形成される。
【００５４】
親水性の不織布２Ｂに凹凸が形成されることによって、図８に示すように、少なくとも親水性の不織布２Ｂには、上述の実施形態と同様に凸部６Ｂと凹部７Ｂとが形成される。上述の実施形態と同様に、疎水性の不織布２Ａに向かって突出する突出部である親水性の不織布２Ｂの凸部６Ｂは繊維密度が高くなり、それにより毛細管現象による吸水性が高くなるので、疎水性の不織布２Ａと相互に直接的に接している箇所において、複合シート１の第一の面Ｆ１から第二の面Ｆ２側への水分の移動を促進させることができる。
【００５５】
この変形実施形態では、伸縮性不織布である疎水性の不織布２Ａが収縮することによって親水性の不織布２Ｂに凹凸が形成されるので、上述の実施形態のように疎水性の不織布２Ａ及び親水性の不織布２Ｂに予め賦形処理がされていなくてもよい。別の変形実施形態では、賦形処理がされていない疎水性の不織布及び親水性の不織布を、上述の実施形態のように接着剤が適用された弾性部材を介して接合させるように形成された、ギャザーであってもよい。つまり、複合シートの使用時に、少なくとも親水性の不織布に凹凸が形成されていれば、親水性の不織布に疎水性の不織布と相互に直接的に接しかつ繊維密度が高くなる突出部が形成されることになるので、その他の構成はどのようなものであってもよい。
【００５６】
その他にも、複合シートに弾性部材や伸縮性不織布などの収縮する部材を用いず、疎水性の不織布と親水性の不織布のうちのいずれか一方又は両方に凹凸が形成されるように、ギア延伸等によって部分的に延伸することによって不織布に賦形処理を施してもよい。それにより、前記疎水性の不織布と前記親水性の不織布が相互に直接的に接する箇所を作ることができ、その結果、複合シート１の第一の面側Ｆ１から第二の面Ｆ２側への水分の移動を促進させることができるからである。
【００５７】
なお、本明細書において、「伸縮性不織布」とは、伸縮性繊維から形成された、又は伸縮性繊維を主に含む不織布のことをいう。
【００５８】
本明細書において、「伸縮性繊維」とは、弾性的に伸長かつ収縮可能な繊維のことをいう。より具体的には、上記伸縮性繊維は、形成時及び想定される使用時にかかる最大応力よりも大きな弾性限界を有し、形成時及び想定される使用時にかかる最大応力の範囲内で弾性的に伸長する繊維を意味する。上記形成時及び想定される使用時にかかる最大応力としては、例えば、不均一延伸ステップ、例えば、ギア延伸により加えられる応力が挙げられる。
【００５９】
上記伸縮性繊維の材料としては、上記伸縮性を有する繊維であれば、特に制限されるものではないが、例えば、熱可塑性エラストマーから成る繊維が挙げられる。
上記熱可塑性エラストマーとしては、例えば、ポリオレフィン系エラストマー、ポリウレタン系エラストマー、ポリスチレン系エラストマー、ポリアミド系エラストマー、ポリエステル系エラストマー、及びそれらの組み合わせを挙げることができる。上記熱可塑性エラストマーとしては、コストの観点から、ポリオレフィン系エラストマーが好ましい。
【００６０】
上記ポリオレフィン系エラストマーとしては、非晶性又は低結晶性のポリプロピレン、エチレン・α−オレフィンコポリマー、プロピレン・α−オレフィンランダムコポリマー、プロピレン・エチレン・α−オレフィンランダムコポリマー等、又はそれらと、結晶性ポリオレフィン（例えば、プロピレンホモポリマー、プロピレン及び少量のα−オレフィンのコポリマー、高密度ポリエチレン、中密度ポリエチレン等）との混合物が挙げられる。
【００６１】
上記ポリオレフィン系エラストマーは市販されており、例えば、ＴＡＦＭＥＲ（商品名，三井化学（株）製，α−オレフィンコポリマー）、Ｅｎｇａｇｅ（商品名、Ｄｕｐｏｎｔ  Ｄｏｗ  Ｅｌａｓｔｏｍｅｒ社製，エチレン−オクテンコポリマー）、Ｖｉｓｔａｍａｘｘ（商品名、エクソンモービル社製，ポリプロピレン系エラストマー）等が挙げられる。
【００６２】
上記ポリオレフィン系エラストマーは、ポリプロピレン系エラストマーであることが好ましく、そして約８０〜約９０質量％のプロピレン含有率と、約０．８５５〜約０．８８０ｇ／ｃｍ３の密度とを有するポリプロピレン系エラストマー（例えば、プロピレン・α−オレフィンコポリマー）であることがより好ましい。
【００６３】
従来のポリプロピレン系エラストマーと比較して低いプロピレン含有率と、低い密度とを有する、上記プロピレン・α−オレフィンコポリマーは、従来のポリプロピレン系エラストマーと比較して、伸縮特性が高い。
【００６４】
上記プロピレン・α−オレフィンコポリマーは、紡糸性、特に、紡糸時の糸切れを起こしにくくする観点から、好ましくは約１〜約１０００ｇ／１０分、より好ましくは約５〜約５００ｇ／１０分、そしてさらに好ましくは約１０〜約１００ｇ／１０分のメルトフローレート：ＭＦＲ（ＡＳＴＭ  Ｄ１２３８  ２３０℃、２１６０ｇ荷重）を有する。
【００６５】
上記プロピレン・α−オレフィンコポリマーにおいて、重合成分としてのα−オレフィンの例としては、炭素数約２〜約２０のα−オレフィン、例えば、エチレン、１−ブテン、１−ペンテン、３−メチル−１−ブテン、１−ヘキセン、３−メチル−１−ペンテン、４−メチル−１−ペンテン、１−ヘプテン、１−オクテン、１−ノネン、１−デセン、１−ドデセン、１−テトラデセン、１−ヘキサデセン、１−オクタデセン、１−エイコセン等、並びにそれらの任意の組み合わせが挙げられ、そしてエチレン及び１−ブテンが好ましい。
【実施例】
【００６６】
本実施例では、様々な構造を有する複合シートについて、水分蒸散性及び液戻り性に関する試験を行った。
【００６７】
これより、比較例１、２及び実施例１〜３の特徴について説明する。比較例１、２及び実施例１〜３の構成については、下記の説明の他にも表１の記載を参照されたい。
【００６８】
（比較例１、２）
比較例１、２は、賦形処理されていない２つの親水性の不織布を、周囲に接着剤が適用された弾性部材を介して接合された複合シートである。比較例１、２では、弾性部材は繊度が４７０ｄｔｅｘのＬｙｃｒａ（登録商標）であり、貼り付け倍率を２．２にして５ｍｍ間隔で不織布に接合されている。つまり、比較例１、２は、一般的な親水性の不織布のギャザーシートである。なお、比較例１、２では、第二の面を形成する親水性の不織布の資材種及び坪量が異なる。
【００６９】
（実施例１）
実施例１は、複合シートの第一の面を形成する不織布が疎水性の不織布であることを除いては、比較例１、２と同様の構造の複合シートである。
【００７０】
（実施例２）
実施例２は、一方が伸縮性を有する賦形処理のされていない、ポリオレフィンエラストマからなる疎水性の不織布であり、他方が賦形処理のされた親水性の不織布であることを除いては、実施例１と同様の構造の複合シートである。親水性の不織布の賦形形状は上述の実施形態と同じであり、親水性の不織布の凸部が疎水性の不織布に向く方向に、親水性の不織布の非賦形領域に塗布された接着剤によって接合されている。
【００７１】
（実施例３）
実施例３は、共に賦形されている疎水性の不織布及び親水性の不織布からなる複合シートであることを除いては、実施例２と同様の構造の複合シートである。これら不織布の賦形形状は上述の実施形態と同じであり、互いに凸部が向き合う方向に親水性の不織布の非賦形領域に塗布された接着剤によって接合されている。
【００７２】
これより、水分蒸散性及び液戻り性に関する試験の試験方法及び評価方法を説明する。
【００７３】
（水分蒸散性試験）
水分蒸散性試験は、一定時間（本実施例では１時間）の間に、どの程度の量の水分を複合シートの第一の面側から第二の面側に移行させて蒸散させることができたかについて評価する試験である。
水分蒸散性試験は、以下の手順で行われる。
１．  試験対象の複合シートを７０ｍｍ×７０ｍｍにカットして、サンプルを作成する。
２．時計皿に生理食塩水を１ｍｌ滴下する。
３．時計皿の上にサンプルを第一の面を下にして置き、サンプルの上から全面に対して５００ｇの荷重を付与しつつ、サンプルに生理食塩水を第一の面側から接触させて、１分間放置する。１分間経過後、荷重を取り除いて試験を開始する。
４．試験開始から１時間後の全体重量Ｗｔ（サンプル＋時計皿＋残留した整理食塩水）を測定して、下記式から蒸散率を計算する。
蒸散率（％）＝（（Ｗｏ−Ｗｔ）／（Ｗｏ−Ｗ））×１００
但し、Ｗ：  サンプル＋時計皿の重量
Ｗｏ：サンプル＋時計皿＋生理食塩水１ｍｌの重量
また、蒸散速度は、一定時間（本実施例では１時間）の単位面積（１ｍ２）あたりの蒸発した水分量であり、つまり下記式から計算される。
蒸散速度（ｇ／ｍ２／ｈ）＝Ｄ×蒸散率（％）／１００／Ｓ
但し、Ｄ：  生理食塩水の滴下量（本実施例では、１ｍｌ）
Ｓ：  サンプルの面積（本実施例では、０．０７×０．０７ｍ２）
水分蒸散性試験では、蒸散率及び蒸散速度が高いほど、第一の面側の水分を第二の面側に移動させて蒸散させる機能に優れているということができる。
【００７４】
（液戻り性試験）
液戻り性試験は、第一の面から複合シートに吸収された水分が、第一の面にどの程度戻るかについて評価する試験である。
液戻り性試験は、以下の手順で行われる。
１．  試験対象の複合シートを７０ｍｍ×７０ｍｍにカットして、サンプルを作成する。
２．ろ紙を５枚準備し、初期重量Ｗｏを測定する。
３．ステンレス製プレートに０．５ｍｌの生理食塩水を滴下する。
４．滴下した生理食塩水の上に、サンプルの第一の面が下になるようにサンプルを置く。
５．サンプルの上に１０ｃｍ×１０ｃｍの面を有する３．５ｋｇの重量の錘を、当該面を下にして置き、１分間放置する。
６．錘を取り除き、さらに１分間放置する。
７．準備したろ紙の上に、サンプルの第一の面が下になるようにサンプルを置く。
８．サンプルの上に３．５ｋｇの重量の錘を置き、１分間放置する。
９．サンプル上の錘及びサンプルを取り除き、ろ紙の重量を測定する。
１０．生理食塩水を吸収したろ紙の重量Ｗから、ろ紙の初期重量Ｗｏを引いて、液戻り量を算出する（Ｗ−Ｗｏ）。
液戻り量が少なければ、複合シートの第一の面から複合シートに吸収させた液体が、第一の面側に戻ってしまう量が少ないので、第一の面側の水分量を減少させる機能に優れているということができる。
【００７５】
以下に表１を示す。表１には、比較例１、２及び実施例１〜３の構成並びに水分蒸散性及び液戻り性の試験結果が示されている。なお、表１の「不織布Ｉ」及び「不織布ＩＩ」はそれぞれ、複合シートの第一の面及び第二の面を形成する不織布を表す。また、複合シートの厚さの測定値は、サンプルを測定装置で挟み、３ｇｆ／ｃｍ２の圧力を印加したときのサンプルの厚さを５回測定して、平均したものである。そして、表１の「資材種」の項目において、「ＳＢ」はスパンボンド不織布、「ＳＭＳ」はＳＭＳ（スパンボンド／メルトブローン／スパンボンド）不織布、「伸縮ＮＷ」は伸縮性不織布であることを示す。
【００７６】
【表１】
0006324350.tif 000002
【００７７】
実施例１に係る複合シートは、比較例２と比較して、第一の面を形成する不織布が疎水性の不織布であることから透水性が低いにも関わらず、水分蒸散性及び液戻り性の指標が、第一の面を形成する不織布が親水性の不織布である比較例２とほぼ同じである。さらに、実施例２、３は、比較例１、２と比較して、水分蒸散性及び液戻り性の指標において優れていることが理解できる。これは、実施例２においては親水性の不織布に、さらに実施例３においては親水性の不織布及び疎水性の不織布の両方に、施された賦形処理によって表面に形成された凹凸に起因するものである。
【００７８】
本明細書、図面及び特許請求の範囲の記載から当業者によって理解できるような全ての特徴は、本明細書において、これらの特徴が特定の他の特徴に関連してのみ組み合わされて説明されたとしても、それらの特徴が明確に除外されない限り、又は技術的な態様が不可能な若しくは意味のない組み合わせにならない限りにおいて、独立して、またさらに、ここで開示された他の１又は複数の特徴と任意に組み合わせて、結合することができるものとする。
【符号の説明】
【００７９】
１    複合シート
２Ａ    疎水性の不織布
２Ｂ    親水性の不織布
３    弾性部材
４Ａ、４Ｂ    非賦形領域
５Ａ、５Ｂ    賦形領域
６Ａ、６Ｂ    凸部
７Ａ、７Ｂ    凹部
Ｆ１    第一の面
Ｆ２    第二の面
【図１】
0006324350.tif 000003
【図２】
0006324350.tif 000004
【図３】
0006324350.tif 000005
【図４】
0006324350.tif 000006
【図５】
0006324350.tif 000007
【図６】
0006324350.tif 000008
【図７】
0006324350.tif 000009
【図８】
0006324350.tif 000010